(57)【要約】【目的】  様々な婦人用軽衣服に接着芯地とした場合でも、モアレ模様が出ず、かつ透明であるので接着芯地の色数が少なくても表生地に対応することが可能な接着芯地を提供すること。【構成】  ポリエステル系フィラメントの加工糸を経糸及び緯糸に使用して平織した織物製接着芯（しん）地。ポリエステル系フィラメントが、繊度：１．５〜３．３dtexの単糸複数本からなる繊度：７〜８０dtexのマルチフィラメントであり、前記加工糸が、ウネリ状のセット形態を備えた加工糸である。【選択図】    なし【特許請求の範囲】
【請求項１】
ポリエステル系フィラメントの加工糸を経糸及び緯糸に使用して平織した織物製接着芯（しん）地において、
前記ポリエステル系フィラメントが、繊度：１．２〜３．３dtexの単糸複数本からなる繊度：７〜８０dtexのマルチフィラメントであり、前記加工糸が、ウネリ状(波状）のセット形態を備えた加工糸であることを特徴とする織物製接着芯地。
【請求項２】
下記式でそれぞれ規定される経糸及び緯糸の各カバーファクター（ＣＦ）が、経糸：４５０〜７３０、緯糸：３６０〜６３０であることを特徴とする請求項１記載の織物製接着芯地。
ＣＦ＝糸密度（本／２．５４ｃｍ）×√糸繊度（dtex）・・・（１）
【請求項３】
前記ポリエステル系フィラメントのポリエステル原料が、０．１５〜１．５（質量）％の酸化チタン（ＴｉＯ2）を含有するものであることを特徴とする請求項１又は２記載の織物製接着芯地。
【請求項４】
ポリエステル系長繊維の加工糸織物において、経方向及び緯方向の一方又は双方において、荷重５００ｃＮ／ｃｍの負荷時の伸度が５〜２０％であることを特徴とする請求項１、２又は３記載の織物製接着芯地。
【請求項５】
前記ポリエステル系マルチフィラメントの原料ポリマーがポリエチレンテレフタレート（ＰＥＴ）であることを特徴とする請求項１〜４のいずれかに記載の織物製芯地。
【請求項６】
請求項１〜５のいずれか一記載の織物製芯地に使用する加工糸の製造方法であって、
仮撚施撚方式がスピンドル方式であり、下記式で規定される仮撚撚係数を１７，０００〜２０，０００に設定して、２ヒータ型の仮撚り機を使用して製造することを特徴とする加工糸の製造方法。
仮撚撚係数＝√繊度（dtex）×仮撚撚数／メートル
【請求項７】
請求項１〜５のいずれか一記載の織物製芯地に使用する加工糸の製造方法であって、
仮撚施撚方式が摩擦直撚方式で、２ヒータ型の仮撚り機を使用して製造することを特徴とする加工糸の製造方法。
【請求項８】
前記摩擦直撚方式を多軸外接円盤型とし、Ｄ（ディスク周速）／Ｙ（糸速度）：２．０〜３．５に設定して製造することを特徴とする請求項７記載の加工糸の製造方法。
【請求項９】
請求項１〜５のいずれか一記載の織物製芯地に使用する加工糸の製造方法であって、
仮撚施撚方式がエンドレスニップ式で、２ヒータ型の仮撚り機を使用して製造することを特徴とする加工糸の製造方法。
【発明の詳細な説明】
【技術分野】
【０００１】
本発明は、主に婦人用ブラウス、ドレス、コート、スーツなどに使用される織物製接着芯（しん）地に関する。
【０００２】
ここで、接着芯地とは、熱可塑性の接着剤が予め付与されている織物、編物及び不織布製のしん地をいう（接着しん地試験方法：ＪＩＳ  Ｌ  １０８６参照）。
【背景技術】
【０００３】
従来、婦人ブラウス、ドレスなど軽衣服に使用される接着芯地は、ポリエステル系長繊維（ポリエステル系フィラメント）の仮撚加工糸からした織物（通常、平織）が主流であった。
【０００４】
しかし、薄地のガーメント織物の場合、該ガーメント織物に接着芯地、特に平織製の接着芯地を接着するとモアレ模様が表面に出やすかった。また、表生地の色に対応させて、接着芯地の色数は３５〜６０色程度の色が必要であり、在庫が大変であった。
【０００５】
本発明の発明性に影響を与えるものではないが、上記と同様な目的（課題）を解決するために、下記のような先行技術文献が存在する。
【０００６】
すなわち、特許文献１において、下記構成の接着芯地及びその製造方法が提案されている。
【０００７】
「ポリエステル原料に、酸化チタン等の艶消し剤をポリエステル原料の０．１重量％以下添加したポリエステルフィラメント糸からなる加工糸を使用した織編物地の表面に接着性樹脂層が形成されている透明性を有する接着芯地。」
「ポリエステル原料に、酸化チタン等の艶消し剤をポリエステル原料の０．１重量％以下添加したポリエステルフィラメント糸を一般式１
Ｔ＝（１４８００〜２１６００）／√Ｄ・・・１
Ｔ：仮撚り数（回／ｍ）、Ｄ：デニール
で現される仮撚り数とし、セット温度１７０〜２００℃でセットして加工糸とし、その表面に熱接着性樹脂層を形成する透明性を有する接着芯地の製造方法。」
また、特許文献２において、下記構成の接着性芯地が提案されている。
【０００８】
「単糸デニールが３〜１００、フィラメント数が１〜２０本で１０％伸張後の回復率が９０％以上の弾性フィラメントを少なくとも一部に用いた布帛からなることとを特徴とする透明性に優れた接着性芯地。」
１Ｄ（デニール）は約1.11dtex（デシテックス）である。
【特許文献１】特開平８−７４１１０号公報
【特許文献２】特開２０００−９６３８０公報
【発明の開示】
【発明が解決しようとする課題】
【０００９】
本発明は、上記にかんがみて、様々な婦人用軽衣服に接着芯地とした場合でも、モアレ模様が出ず、かつ透明であるので接着芯地の色数が少なくても表生地に対応することが可能な接着芯地を提供することを目的とする。
【課題を解決するための手段】
【００１０】
本発明は、上記に目的を、下記構成により解決するものである。
【００１１】
本発明者らは、上記課題を解決するために鋭気開発に努力をした結果、加工糸として、所定繊度の単糸を使用した所定繊度のマルチフィラメントを原料としウネリ状（波状）のセット形態（いわゆる粗いクリンプ）の加工糸を使用することにより、透明性（表地外観に対する非影響性）が格段に向上することを見出して、下記構成の織物製接着芯地に想到した。
【００１２】
ポリエステル系フィラメントの加工糸を経糸及び緯糸に使用して平織した織物製接着芯（しん）地において、
前記ポリエステル系フィラメントが、繊度：１．５〜３．３dtexの単糸複数本からなる繊度：７〜８０dtexのマルチフィラメントであり、前記加工糸が、ウネリ状（波状）のセット形態を備えた加工糸であることを特徴とする。
【００１３】
上記構成において、経糸及び緯糸の各カバーファクター（ＣＦ）を、経糸：４５０〜７３０、緯糸：３６０〜６３０とすることが、すなわち、平織密度を粗くすることにより、上記加工糸のセット形状（粗いクリンプ）と相乗して透明性（表地外観に対する非影響性）がより増大する。
【００１４】
さらに、上記各構成において、ポリエステル系フィラメントのポリエステル原料として、０．１５〜１．５（質量）％の酸化チタン（ＴｉＯ2）を含有するものを使用することが、糸の白色性（無色性）が増大して、前記各構成と相乗して表地外観に対する非影響性がさらに増大する。
【００１５】
芯地は、経方向及び緯方向の一方又は双方において、荷重５００ｃＮ／ｃｍの負荷時の伸度が５〜２０％を呈するものとすることが望ましい。表地（表生地）の伸縮に対する追従性が良好となるためである。
【００１６】
そして、ポリエステル系マルチフィラメントの原料ポリマーはポリエチレンテレフタレート（ＰＥＴ）とすることが望ましい。熱セット性が良好であり、本発明のウネリ状のセット形態を得やすい。
【００１７】
本発明の接着芯地に使用する上記加工糸は、下記加工糸の製造方法で行うことにより、確実に上記うねり形状を備えたものを容易に製造できる。
【００１８】
仮撚施撚方式を、スピンドル方式（又はピン方式ともいう。）とし、下記式で規定される仮撚撚係数を１７０００〜２００００に設定して、２ヒータ型仮撚り機を使用して製造することを特徴とする。
【００１９】
仮撚撚係数＝√繊度（dtex）×仮撚撚数／メートル
仮撚撚係数が小さすぎると、接着芯地として必要なストレッチ性を得難く好ましくない。逆に、仮撚撚係数が高過ぎると加工糸の巻縮数が多くなりすぎで接着芯地として使用したときにモアレ模様が発生しやすく好ましくない。
【００２０】
また、仮撚加工糸を、２ヒータ仮撚により加工するのは、１ヒータ仮撚加工糸の場合は捲縮が強すぎるので染色加工性が悪くなり、接着芯地の表面にシボが発生して好ましくないからである。
【００２１】
また、下記加工糸の製造方法で行うことにより、上記仮撚施撚方式をスピンドル方式とした製造方法に比して、格段に生産性の向上が図れ、かつ、上記うねり形状を備えたものを製造できる。
【００２２】
仮撚施撚方式を、摩擦直撚方式又はエンドレスベルトニップ方式とし、２ヒータ型仮撚り機を使用して製造することを特徴とする。
【００２３】
上記摩擦直撚方式又はエンドレスベルトニップ方式の場合は、直接糸を巻き付けて加撚するスピンドル方式に比して、高速（例えばエンドレスベルトニップ方式：３００〜６００ｍ／min、スピンドル方式：１００ｍ／min前後）で糸送り可能なためである。
【００２４】
上記製造方法において、仮撚加工糸を、２ヒータ仮撚により加工するのは、前記と同様の理由からである。
【００２５】
そして、摩擦直撚方式を多軸外接円盤型としたときは、Ｄ（ディスク周速）／Ｙ（糸速度）：２．０〜３．５に設定して製造することが望ましい。Ｄ／Ｙをこの範囲とすることにより、上記うねり形状を備えたものをより確実に得ることができる。
【発明の効果】
【００２６】
本発明の効果をまとめると下記の如くになる。
【００２７】
本発明の接着芯地は、婦人用軽量衣服（ブラウス、ドレス等）に接着芯地として使用するときに、表生地との干渉関連でモアレ現象が発生しないように工夫した全く新規な織物製接着芯地を提供するものである。また、透明度を良くすることにより、接着芯地の色数を少なくすることも可能である。
【００２８】
本発明の織物製接着芯地は、経糸と緯糸が楊柳状のウネリがあるので、婦人の軽量衣服に接着芯地として、使用する場合、モアレ現象が発生し難い。
【００２９】
なお、楊柳状のウネリを得るには、１）織物染色整理の任意の工程で、エンボス加工を施すことによっても、２）融着未解撚仮撚加工糸を用いることによっても、可能である。
【００３０】
しかし、上記１）の場合は、本発明におけるような細繊度糸を使用した接着芯地の場合は、加熱エンボスロールによる接圧を受けて断糸し易く、芯地として安定した品質のものを得難い。他方、上記２）の場合は、風合いが粗硬なものとなり、ソフトな接着芯地を得難い。
【００３１】
また、本発明の織物製接着芯地は、透明性が良いので、芯地の色数を１０色程度にしても、あらゆる表生地に対応することが可能である。
【００３２】
さらに、本発明の接着芯地は、５００ｃＮ／ｃｍの荷重を掛けた場合に５〜２０％の伸度があるので、衣服の表生地の伸縮に追随出来る性質を有することができる。従って、着用時の衣服のフィット性は良好で、かつ形態安定性も良好である。
【００３３】
本発明の織物製接着芯地は、今迄のポリエステル系加工糸の接着芯地とは、全く異なる新規な外観を呈し、かつ、婦人軽量衣服の表生地と接着プレス加工を施したとき、モアレ現象が出ない。また、透明感があるので少ない色数で、いろんな表地に対応できる。さらに、本発明の接着芯地は、適度の伸度があるので表地の伸縮に対応できる。
【発明を実施するための最良の形態】
【００３４】
本発明の実施の形態について、更に詳細を説明する。以下の説明で「％」は「質量％」を意味する。
【００３５】
まず、ポリエステル系マルチフィラメントの原料ポリマーとしては、芳香族ポリエステル及び脂肪族ポリエステルの一方若しくは双方からなる又は主体とするものを好適に使用できる。
【００３６】
芳香族ポリエステルとしては、ポリエチレンテレフタレート（ＰＥＴ）、ポリブチレンテレフタレート（ＰＢＴ）、ポリトリメチレンテレフタレート（ＰＴＴ）等のポリアルキレンテレフタレート又はこれらの共重合物または誘導体を挙げることができる。
【００３７】
脂肪族ポリエステルとしては、ポリＬ−乳酸、ポリβ−ヒドロキシブチレート、ポリω−カプロラクトン、ポリブチレンサクシネート等又はこれらの共重合物または誘導体を挙げることができる。特に、脂肪族ポリエステルは生分解性を有するものが多く望ましい。
【００３８】
そして、原料ポリマーには、適宜、酸化チタン（ＴｉＯ2）を少量配合させる。透明性の見地からは酸化チタン含量が少ない方が望ましいが(特許文献１参照）、可紡性および仮撚り加工性の見地からは、通常、ＴｉＯ2含量：０．１５〜１．５％（望ましくは０．３〜１．２％）とする。ＴｉＯ2含量が過少では、可紡性および仮撚り加工性が低下し、過多では、芯地に必要な透明性を確保し難い。
【００３９】
ここで、単糸複数本からなるマルチフィラメントを使用するのは、モノフィラメントでは、本発明のウネリ形状のセット形態を得難いためである。
【００４０】
そして、マルチフィラメントの繊度としては、通常、７〜８０dtexの範囲が好ましく、１０〜５５dtexの範囲がさらに好ましい。また、単糸の繊度としては、１．２〜３．３dtexの範囲が好ましく、１．５〜２．５dtexの範囲がさらに好ましい。
【００４１】
マルチフィラメントの繊度が小さすぎると、仮撚り加工が困難となり、かつ、製織性も低下し、逆に大きすぎると、透明度に悪影響を与え易くなる。
【００４２】
また、上記波状セット形態（粗い巻縮、粗いクリンプ）の加工糸は、仮撚施撚方式として(ａ)スピンドル方式、(b)摩擦直撚方式、又は(c)エンドレスベルトニップ方式を採用し、かつ、２ヒータ型の仮撚り機を使用して製造することが望ましい。
【００４３】
＜（ａ）スピンドル方式（図２参照）＞
この方式は、糸をスピンドル（ピンと同義）に直接巻きつけ、スピンドルを回転させて加撚りするものである。したがって、ピン方式ともいう。
【００４４】
この方式の場合は、仮撚撚係数が１７０００〜２００００の範囲で２段ヒータ（２ヒータ）でセット（仮撚）を行うことにより容易に製造できる。図２に、スピンドル方式で２ヒータ型の仮撚り機における一例を示す構造モデル図を示す。
【００４５】
仮撚撚係数＝√繊度（dtex）×仮撚撚数／メートル
１ヒータセット（仮撚）では、巻縮力が強すぎるため芯地織物が目荒れを起こしすぎるのと染色加工性が悪くなり芯地表面にシボが出来好ましくない。すなわち、２ヒータセットを行うことにより、仮撚捲縮形態の熱的堅牢性を向上させることができると共に、熱収縮特性のコントロール（制御）が可能となる。
【００４６】
仮撚撚係数が小さすぎると、接着芯地として必要なストレッチ性（伸縮性）を得難くなり、逆に大きすぎると加工糸の捲縮（クリンプ）数が多くなりすぎて、接着芯地として使用したとき、モアレ模様が発生しやすくなる。
【００４７】
なお、仮撚加工の条件として、第２ヒーター域の糸張力は糸切れを発生させない範囲で低い張力が好ましい。即ち、マルチフィラメントの全長(伸張状態の）から５〜２０％（望ましくは１０〜１５％）緩めた（弛緩させた）状態で行うことが望ましい。
【００４８】
＜（ｂ）摩擦直撚式（図３参照）＞
摩擦直撚式が多軸外接摩擦円板型であり、２ヒータ型の仮撚り機の構造モデル図の一例を図３に示す。この方式においては、高速で糸送りをするため、仮撚り施撚域において冷却域（クーリングプレート）を必要とする。クーリングプレート（伝熱性の良好な金属プレートからなる。）は、第一ヒータの加熱温度が高いため、糸を直接接触させて糸温度を下げるものである。
【００４９】
摩擦直撚式には、内接シリンダ型や、多軸外接摩擦円盤型があるが、多軸外接摩擦円盤型（フリクションディスク型）が望ましい。外接摩擦円盤型が内接シリンダ型に比して、管理・保全（特に保全）が容易であり、かつ、糸通しも容易である。
【００５０】
摩擦直撚式が多軸外接摩擦円板型である場合、Ｄ／Ｙ比（ディスク周速／糸速度）を、２．０〜３．５、さらには２．２〜３．０の範囲とすることが望ましい。
【００５１】
Ｄ／Ｙ比が過小では、Ｔ２／Ｔ１比（仮撚域糸張力／仮撚施撚域糸張力）が大きくなり、走行状態が不安定化し易く、ウネリ状捲縮も得難くなる（仮撚り加工性が低下する。）。他方、Ｄ／Ｙ比が過大では、施撚トルクが増大して、糸の接圧不安定化が生じ易く、仮撚捲縮形態が不均一かつ捲縮（クリンプ）数が多くなり過ぎて、目的とするウネリ状捲縮（波状捲縮）を得難くなる。
【００５２】
なお、摩擦施撚部の内接角Θは、１５〜２０°の範囲が、ウネリ状クリンプを得やすくて望ましい。
【００５３】
この多軸外接摩擦円板型における、仮撚施撚域糸張力（Ｔ１）および仮撚域糸張力（Ｔ２）は、下記の如く設定することが望ましい。仮撚供給原糸が、部分配向糸（ＰＯＹ：Partial Oriented Yarn）又は延伸糸（ＦＯＹ：Full Oriented Yarn）であるかに関係なく同じ条件とする。
【００５４】
Ｔ１は、０．１０、〜０．２０ｃＮ／dtex、さらには、０．１０、〜０．１５ｃＮ／dtexとすることが望ましい。また、Ｔ２は、Ｔ２／Ｔ１＝１．５〜２．５、さらには１．７〜２．２となるようにすることが望ましい。
【００５５】
＜（ｃ）エンドレスベルトニップ方式（図４参照）＞
エンドレスベルトニップ方式で２ヒータ型である仮撚り機の１モデル図を図４に示す。この方式においても、上記摩擦方式と同様、高速で糸送りをするため、仮撚り施撚域において冷却域を必要とする。
【００５６】
この方式では、ツイスター角度（摩擦ベルト同士のなす角度）Θ（図４参照）、ツイスター接圧、ツイスター速度及び糸速度を適宜調節することにより、仮撚り施撚を行う。このため、他の仮撚施撚方式では、困難であった、仮撚解撚域糸張力（Ｔ２）も略任意に設定可能である。
【００５７】
本発明の波状捲縮形態（粗いウネリ状クリンプ）は、いわゆる略未解撚形状であり、Ｔ２（仮撚解撚域糸張力）を低く抑えるように、コントロールすることによって、ウネリ状クリンプを比較的、安定して得ることが可能となる。
【００５８】
上記ツイスター角度・速度、糸速度及びＴ２の範囲は、通常、例えば、原糸として１０〜８０dtexのものを使用する場合、下記のような範囲とする。
【００５９】
ツイスター（撚りベルト）角度（Θ）＝１００〜１１０°、
糸速度：４５０〜７００ｍ／min
Ｔ２／Ｔ１：０．８５〜１．１５
ツイスター（撚りベルト）把持圧（プレッシャー値）：８０〜２２０ｇｆ（０．７８〜２．２Ｎ）
第一ヒータ温度：１９５〜２１５℃、
第二ヒータ温度：１６０〜１８０℃、
Ｔ２張力：０．３０〜０．５５ｃＮ／dtex、
次に、上記の仮撚加工糸を経糸として使用し、織物製の接着芯地を製織（織成）する場合について説明をする。
【００６０】
上記の仮撚りを施した加工糸を経糸に使用するとき、組織を形成するに際して、フィラメント（繊維）の巻縮が粗く（荒く）弱いために繊維が絡合し難く、サイジングが必要である。
【００６１】
そして、織成する前段階の整経及びサイジング条件は、糸に対する負荷張力をできるだけ低くすることが肝要である。熱セット形態（うねり形状）を消失させないためである。
【００６２】
このときの負荷張力は、マルチフィラメントの糸の熱セット性により異なるが、通常、０．０５〜０．２５ｇｆ／dtex≒0.05〜0.25ｃＮ／dtex（望ましくは０．１５〜０．２０ｇｆ／dtex≒0.15〜0.2ｃＮ／dtex）の範囲から適宜選定をする。負荷張力が低すぎては、整経やサイジングに際して、フィラメント相互がローリング現象により干渉して、それらの処理が円滑に行なえないおそれがある。
逆に高すぎては、加工糸の仮捲縮により形成したウネリ形態が損なわれるおそれがある。
【００６３】
そして、織成する場合における、カバーファクター（ＣＦ）は、経糸：４５０〜７３０、緯糸：３６０〜６３０、の範囲が好ましく、経糸：５００〜６８０、緯糸：４００〜５９０の範囲がさらに好ましい。なお、平織の緯糸ＣＦは、下記式1)で示され、通常、経糸ＣＦの４０〜８０％とされている。
【００６４】
ＣＦ＝糸密度（本／２．５４ｃｍ）×√糸繊度（dtex）・・・１）
経糸、緯糸ともに、ＣＦが低過ぎては芯地織物の目寄れ発生しやすくなり、逆に、ＣＦが高すぎては糸の組織拘束力が大きくなり易く経糸又は緯糸のウネリが少なくなり、それぞれ芯地の透明性を低下させるおそれがある。
【００６５】
上記接着芯地（生機（キバタ）：染色する前の生地）は、必要により、オープンソーパー（連続精錬リラックスマシン）などを使用して精練糊抜きリラックス加工を施した後、 乾燥後プレヒートセットして、液流染色加工（通常：淡色）を施した後、仕上げヒートセットする。
【００６６】
この場合の留意点としては、目寄れを起こさないことが必要である。
【００６７】
このようにして得られた芯地の基布方面に熱可塑性接着剤を使用して、芯地の片面に４００Ｐ〜１３００Ｐ／６．４５ｃｍ2（１インチ四方）の塗布密度でドット状（散点状）に塗布して接着芯地とする。接着剤塗布を全面に行うと、芯地の柔軟性が阻害されるおそれがある。
【００６８】
ここで、使用する熱可塑性接着樹脂としては、粉末状のポリアミド（ナイロン）系樹脂、ポリエステル系樹脂、ポリ塩化ビニル系樹脂、及びポリオレフィン系樹脂等を挙げることができる。
【実施例】
【００６９】
以下、実施例に基づいて本発明の詳細を述べる。ただし、下記実施例は本発明を制限するものではなく、前・後記の趣旨を逸脱しない範囲で変更実施することは、全て本発明の技術範囲に包含される。
【００７０】
＜実施例１＞
(1)仮撚加工糸の製造（図２参照）：
３３dtex/９filamentのＰＥＴマルチフィラメント（ＰＯＹ糸；ＴｉＯ2 0.2％含有物）を原糸とし、スピンドル方式の２ヒータ型の仮撚り機（帝人精機社製）を使用して仮撚数４１００Ｔ／ｍの撚数を付与した後、第一ヒータへの延伸比１．５倍、第二ヒータへのフィード比：１５ ％、第一ヒータ温度：２１０℃、第二ヒータ温度：１９０℃、スピンドル回転数５２万rpmの条件で仮撚加工を実施して、２２dtex/９filamentの仮撚加工糸を得た。
【００７１】
ここで、「フィード比」とは、第一ヒータ又は第二ヒータにおける、下記式で示される値（％）をいう。
【００７２】
１００×（糸送り側速度―引き取り側速度）／糸送り速度
(2)接着芯地の織成：
上記ＰＥＴマルチ仮撚加工糸を経糸として、整経テンション０．２５ｇ／dtexの荷重で整経ビームを作成した。
【００７３】
続いて、ビームｔｏビームのサイジングマシンでアクリル糊材で０．２０ｇ／dtexの糸に対する荷重で糊付を実施した。
【００７４】
上記糊付後の経糸を使用して、ウォータージェットルームに仕掛けして、経糸１１５本／２．５４ｃｍ、緯糸密度８０本／２．５４ｃｍの生機密度で平織に織成した。なお、緯糸は経糸に使用した、２２dtex/９filamentの仮撚加工糸を糊付を施さずに使用した。
【００７５】
該生機（キバタ）に対して、オープンソーパーを用いて、９５℃の温度で精練剤を使用して糊抜き精練リラックスを実施した。その後、１９０℃でプレヒートセットを行なった。
【００７６】
プレセット後の織物を、液流染色機用いて温度条件１３０℃として染色加工を実施した。
【００７７】
その後、１６０℃の仕上げヒートセットで芯地基布を仕上げた。
【００７８】
上記、芯地基布に低融点ポリエステル系樹脂（接着剤）をドット密度１０００個／２．５４ｃｍ2の条件で塗布（塗布量７ｇ／ｍ2）して接着芯地に仕上げ加工した。
【００７９】
＜実施例２＞
(1)仮撚加工糸の製造（図３参照）：
実施例１と同じＰＥＴマルチフィラメント（ＰＯＹ糸）を原糸とし、多軸外接摩擦円盤型で２ヒータ型の延伸仮撚り機（「ＩＶＦ−３３４ＡＤ」石川製作所社製）を使用して、下記設定（条件）で仮撚加工を実施して、２２dtex/９filamentの仮撚加工糸を得た。
【００８０】
Ｄ／Ｙ比＝２．８、
Ｔ１張力（仮撚施撚域張力）：３．１ｃＮ、Ｔ２／Ｔ１：１．９８
第一ヒータ温度：１９５℃、
第二ヒータ温度：１６０℃、
糸速度：３５０ｍ／min
(2)上記で得られた仮撚加工糸を用いて、実施例１と同様にして織成した。ただし、ウォータージェットルームは、エアジエットルームとした。
【００８１】
＜実施例３＞
(1)仮撚加工糸の製造（図４参照）：
実施例１と同じＰＥＴマルチフィラメント（ＰＯＹ糸）を原糸とし、エンドレスベルトニップ式で２ヒータ型の延伸仮撚り機（「Ｎｏ．３３Ｈマッハクリンパー」村田機械社製）を使用して、下記設定（条件）で仮撚加工を実施して、２２dtex/９filamentの仮撚加工糸を得た。
【００８２】
ツイスター（撚りベルト）角度Θ＝１０２．５°、
Ｔ２／Ｔ１：１．０５
ツイスター（撚りベルト）把持圧（プレッシャー値）：１００ｇｆ（０．９８Ｎ）
第一ヒータ温度：２００℃、
第二ヒータ温度：１６０℃、
糸速度：４５０ｍ／min
Ｔ２張力：７．７ｃＮ
(2)上記で得られた仮撚加工糸を用いて、実施例１と同様にして織成した。
【００８３】
＜比較例１＞
１ヒータ仮撚加工糸（３３dtex／２４filment）を、経・緯糸に使用して、経糸密度：７５本／２．５４ｃｍ、緯糸密度：５０本／２．５４ｃｍで平織に織成した。
【００８４】
該生機を実施例１と同様にして、接着樹脂を塗布して接着芯地として仕上げた。
【００８５】
＜評価試験＞
上記実施例１・２及び３の各接着芯地について、芯地外観を目視観察するともに、ワンピース用生地（ファイユ：経糸５６dtex×緯糸１６７dtex／平織）を表地にとし、該表地に各接着芯地を接着加工して（プレス条件：１３０℃）、表地表面を目視観察した。
【００８６】
それらの結果を示す表１から、実施例１〜３の接着芯地は、経・緯糸ともにウネリ外観を呈し、モアレ現象が発生しなかったのに対し、比較例の接着芯地は、経・緯糸ともにウネリ外観を呈さず、モアレ象が発生した。
【００８７】
【表１】
2004218184.tif 000002
【図面の簡単な説明】
【００８８】
【図１】（Ａ）は本発明の２ヒータで仮撚りした加工糸のセット形態を示すモデル図、（Ｂ）は１ヒータで仮撚りセット形態を示すモデル図である。
【図２】スピンドル方式で２ヒータ型である仮撚り機の構造の一例を示すモデル図である。
【図３】摩擦直撚方式で２ヒータ型である仮撚り機の構造の一例を示すモデル図である。
【図４】エンドレスベルトニップ方式で２ヒータ型である仮撚り機の構造の一例を示すモデル図である。
【図１】
2004218184.tif 000003
【図２】
2004218184.tif 000004
【図３】
2004218184.tif 000005
【図４】
2004218184.tif 000006